(57)【要約】【課題】従来の金銀糸は自然環境下では分解しないか、または分解速度が極めて遅いため、使用後放置されたり、土中に埋設処理されたりした場合、半永久的に地上や地中に残存することになる。本発明は斯かる実情に鑑み、自然に分解する性質を有していて廃棄時に環境に負荷を与えない生分解性金銀糸を提供しようとするものである。【解決手段】本発明は、生分解性フィルムの少なくとも片面上に、少なくとも金属蒸着薄膜層、生分解性樹脂層をこの順に設けてなる金属蒸着積層フィルムであって、生分解性を有することを特徴とする金属蒸着積層フィルムであり、またフィルムの両面上に、少なくとも金属蒸着薄膜層、樹脂層をこの順に共に設けてなる前記の金属蒸着積層フィルムであり、さらにまた前記の金属蒸着積層フィルムをスリットしてなる生分解性金銀糸である。【選択図】        図１
2004249504.tif 000002
【特許請求の範囲】
【請求項１】
生分解性フィルム層に金属薄膜層が積層された生分解性フィルム積層体の少なくとも片面上に、生分解性樹脂層を設けることを特徴とする金属蒸着積層フィルム
【請求項２】
請求項１記載の積層体の両面上に、生分解性樹脂層を設けてなる請求項１記載の金属蒸着積層フィルム。
【請求項３】
請求項１〜２記載の金属蒸着積層フィルムをスリットしてなる生分解性金銀糸
【請求項４】
請求項３記載の生分解性金銀糸を芯糸を用いて又は用いないで撚り合わせたことを特徴とする生分解性金銀糸。
【請求項５】
芯糸が生分解性を有することを特徴とする請求項４記載の生分解性金銀糸。
【発明の詳細な説明】
【０００１】
【発明が属する技術分野】
本発明は、金属薄膜を蒸着等で形成した生分解性フィルムを細幅にスリットした平箔糸である金銀糸に関する。更に詳しくは、綿、絹、紙等の天然素材に織り込むのに適した金銀糸に関するものである。具体的用途としては、カーテン・壁材クロス・ラッピング材・寝装具等の生活資材、農業用シート・釣具等の農園芸およびホビー材、人形衣装・お守り等の装飾材、スーツ・セーター・Ｔシャツ・靴下・靴紐・帽子等の衣料材に用いるものである。
【０００２】
【従来の技術】
合成樹脂フィルム等のフィルムの表面にアルミニウムなどの金属を蒸着してその上に樹脂を主成分とする着色又は透明無着色の保護層を設ける等した積層フィルムを細くスリットした金銀糸が、広く使用されている。しかしながら非生分解性プラスチック樹脂からなる織物用箔糸や織物用撚糸は、自然環境下では分解しないか、または分解速度が極めて遅いため、使用後放置されたり、土中に埋設処理された場合、半永久的に地上や地中に残存することになる。また焼却処分に於いても燃焼カロリーが高く焼却炉の損傷や、有毒ガスなどの環境汚染物質の排出も懸念されている。
【０００３】
【発明が解決しようとする課題】
しかしながら、従来の金銀糸は自然環境下では分解しないか、または分解速度が極めて遅いため、使用後放置されたり、土中に埋設処理されたりした場合、半永久的に地上や地中に残存することになる。本発明は斯かる実情に鑑み、自然に分解する性質を有していて廃棄時に環境に負荷を与えない金銀糸を提供しようとするものである。
【０００４】
【課題を解決するための手段】
すなわち本発明は、生分解性フィルムの少なくとも片面上に、少なくとも金属蒸着薄膜層、生分解性樹脂層をこの順に設けてなる金属蒸着積層フィルムであって、生分解性を有することを特徴とする金属蒸着積層フィルムであり、またフィルムの両面上に、少なくとも金属蒸着薄膜層、樹脂層をこの順に共に設けてなる前記の金属蒸着積層フィルムであり、さらにまた前記の金属蒸着積層フィルムをスリットしてなる生分解性金銀糸である。
【０００５】
【発明の実施の形態】
本発明に用いる生分解性樹脂フィルム層（１）の材質の具体例としては、直鎖状ポリエステル樹脂、ポリ乳酸系樹脂、天然高分子から製造される生分解性樹脂、生分解性ポリカプロラクトン系樹脂、ポリビニルアルコールあるいはその変性物である生分解性樹脂、脂肪族ポリエステル・ポリエーテル共重合体などの生分解性樹脂などが挙げられる。これらの生分解性の材質の中でも、特にポリ乳酸系樹脂を用いることが特に好ましい。さらにこれらのフィルムには本発明の効果を損なわない限り色素、紫外線吸収剤、熱酸化安定剤などを添加してもよく、フィルムの表面をコロナ処理、プラズマ処理、サンドマット加工などの処理を施すことや、密着性向上等のための塗布層をあらかじめ設けたものでもよい。これらのフィルムの厚さは４〜５０μｍ程度が好ましく、６〜２５μｍがより好ましい。
【０００６】
本発明における、金属薄膜層（２）は、例えばアルミニウム、金、銀、クロム、錫、インジウム等単独またはこれらの混合物（または合金）の薄膜層であり、単一層でもよくまたは層を重ねた積層であってもよい。なかでも、アルミニウムを主体とするものが、経済性、光輝性などの点からより好ましいいものである。これらの金属薄膜層（２）の膜厚は５ｎｍ〜１００ｎｍが好ましくさらに好ましくは２０ｎｍ〜７０ｎｍである。該金属薄膜層を形成する方法は、特に限定されないが、真空蒸着法、スパッタリング法、イオンプレーテイング法等の物理的製膜法、等が挙げられる。
【０００７】
本発明における、樹脂層（３）は、生分解性を有する樹脂層であれば特に限定されるものではないが、好ましくは、ポリビニルアルコール、ポリカプロラクトン、ポリ乳酸、ポリブチレンサクシネート等の生分解樹脂を主成分とする樹脂層である。
【０００８】
マイクロスリット幅は、０．１ｍｍ〜１．５ｍｍ程度が好ましい。幅が０．１ｍｍより狭いと、細すぎて切れ易く、また１．５ｍｍより広いと織物の風合いを損なう恐れがある。
【０００９】
次に、このような織物用箔糸と組み合わせて使用される芯糸は、生分解性を有する物であれば特に制限はないが、綿、絹、ウール、紙等の天然素材が好ましい。なお、異型断面糸や中空糸であってもよく、また、長繊維糸、短繊維糸のいずれからなる物であっても良い。
【００１０】
【実施例】
以下、実施例を挙げて本発明を詳細に説明するが、本発明はこれらに限定されるものではない。
【００１１】
実施例１  生分解性フィルムとして厚さ２５μｍの透明なポリ乳酸フィルムの片面に、膜厚が４５ｎｍの金属薄膜層をアルミニウムの真空蒸着により形成した。さらに生分解性樹脂（商品名バイオテックカラーＨＧＣ、大日精化（株）製）を乾燥膜厚が１．０μｍになるように塗布して着色剤層を形成した。得られた金属蒸着積層フィルムを８０切り（０．３７８ｍｍ幅）にマイクロスリットして、生分解性金銀糸を得た。
【００１２】
実施例２  生分解性フィルムとして厚さ２５μｍの透明なポリ乳酸フィルムの片面に、膜厚が４５ｎｍの金属薄膜層をアルミニウムの真空蒸着により形成した。さらに生分解性樹脂（商品名バイオテックカラーＨＧＣ、大日精化（株）製）を乾燥膜厚が１．０μｍになるように塗布して着色剤層を形成した。さらに着色剤層の反対面に前記同様の着色剤層を形成し金属蒸着積層フィルムを得た。得られた金属蒸着積層フィルムを８０切り（０．３７８ｍｍ幅）にマイクロスリットして、生分解性金銀糸を得た。
【００１３】
比較例１  生分解性フィルムに替えて合成樹脂フィルムを用いたことを除いては、実施例１と同じ金属蒸着積層フィルムおよび金銀糸を得た。
【００１４】
比較例２  生分解性フィルムに替えて合成樹脂フィルムを用いたことを除いては、実施例２と同じ金属蒸着積層フィルムおよび金銀糸を得た。
【００１５】
比較例３  市販の合成樹脂を用いた着色剤を用いたことを除いては、実施例２と同じ金属蒸着積層フィルムおよび一部生分解性金銀糸を得た。
【００１６】
＜性能評価＞  上記のようにして得られた金属蒸着積層フィルムおよび生分解性金銀糸および従来の金銀糸について、生分解性、着色層の密着性についてそれぞれ下記の測定方法に基づいて測定および評価した。結果を表１に示す。
【００１７】
（１）生分解性の評価方法
得られた金属蒸着積層フィルムおよび生分解性金銀糸および金銀糸をコンポスター中に入れ、３０日後に金属蒸着積層フィルムおよび生分解性金銀糸および金銀糸の形態（分解の速度）を目視にて観察し生分解性を評価した。
【００１８】
（２）強伸度測定評価方法
得られた生分解性金銀糸と金銀糸を万能引張試験機（株式会社オリエンテック製、商品名ＴＥＮＳＩＬＯＮ／ＰＴＭ−５０）にて測定した。（試料長：１００ｍｍ、引張りスピード：２００ｍｍ／ｍｉｎ）
【００１９】
【表１】
生分解性金銀糸および金銀糸の性能評価結果
2004249504.tif 000003
【００２０】
上記の表１の結果から、実施例１〜２において得られた生分解性金銀糸は、強伸度において、従来公知の非生分解性フィルムを用いた比較例１〜２の従来の金銀糸と比べてほぼ同等であることから、各種資材として好適に用いる上で充分な水準であると判断される。
【００２１】
また、上記の表１の結果から、実施例１〜２において得られた生分解性金銀糸は、構成される全てが生分解性を有するため、従来公知の合成樹脂フィルムを用いた比較例１〜２の従来の金銀糸と比べて著しく優れた生分解性を有することがわかる。
【００２２】
また、上記の表１の結果から、実施例１〜２において得られた生分解性金銀糸は、構成される全てが生分解性を有するため、生分解性フィルムであるが合成樹脂の着色剤を用いた比較例３の金銀糸と比べて優れた生分解性を有することがわかる。
【００２３】
今回開示された実施の形態および実施例はすべての点で例示であって制限的なものではないと考えられる。本発明の範囲は上記した説明ではなくて特許請求の範囲によって示され、特許請求の範囲と均等の意味および範囲内でのすべての変更が含まれることが意図される。
【００２４】
【発明の効果】
上記の結果により、本発明の生分解性金銀糸は、従来の金銀糸と同等の強伸度を有し、かつ優れた生分解性を兼ね備えた生分解性金銀糸であると言える。また、ポリ乳酸フィルムを用いたことでポリ乳酸自体が有する抗菌性も期待できる。
【００２５】
すなわち、廃棄後、土壌などに存在する微生物により完全に水と炭酸ガスに速やかに分解され、自然環境を汚染することがないため、自然環境に優しい製品であるということができる。
【図面の簡単な説明】
【図１】本発明の金属蒸着積層フィルムの実施形態の１例を示す概略断面図である。
【符号の説明】
（１）  生分解性フィルム層
（２）  金属蒸着層
（３）  樹脂層
【図１】
2004249504.tif 000004